(57)【要約】      （修正有）【課題】  高密度記録の可能な光記録媒体を提供する。【解決手段】記録層に次の条件を満たす金属アゾ系色素のＡとＢとを混合して使用する。（１）Ａを窒素中で昇温（１０℃／分）した時の主減量過程での減量が４０％〜５５％で減量勾配が０．５％／℃〜３％／℃である。（２）Ｂが同条件の昇温で減量が５５％以上であり減量勾配が１０％／℃以上であること。（３）Ａの、溶液でのモル吸光係数が５万以上で、膜状態で再生光波長に最も近い分光吸収極大が、再生光波長より４０〜６０ｎｍ短波長側にあること。（４）Ｂの、膜状態での再生光波長に最も近い分光吸収極大が、再生光波長よりも６０ｎｍ以上短波長側にあること。（５）化合物Ｂの主減量開始温度が、色素Ａの主減量開始温度の±１００℃以内にあること。【選択図】なし【特許請求の範囲】
【請求項１】
透明基板上に、少なくとも、有機色素を含有する記録層、金属反射層、保護層の順に積層した光記録媒体において、記録層が下記の（１）〜（４）の条件を満たす、含金属アゾ系色素である主成分色素Ａと、化合物Ｂとを混合して形成されることを特徴とする光記録媒体の製造方法。
（１）色素Ａが、窒素中で１０℃／分で昇温した熱重量分析で、主減量過程での温度上昇に対する減量の傾きが０．５％／℃〜３％／℃で、かつ、主減量過程での減量が総重量の４０％〜５５％であるか、あるいは、主減量過程での減量の傾きが３％／℃〜４．１５％／℃で、かつ、主減量過程での減量が総重量の３０％以上５０％未満であること。
（２）化合物Ｂが、窒素中で１０℃／分で昇温した熱重量分析で、主減量過程での減量の傾きが１０％／℃以上であり、かつ、主減量過程での減量が総重量の５５％以上であること。
（３）色素Ａの、溶液でのモル吸光係数εが５万以上の吸収で、透明基板上の
膜の状態での記録再生光波長に最も近い分光吸収極大が、記録再生光波長よりも
４０〜６０ｎｍ短波長側にあること。
（４）化合物Ｂの膜としての記録再生光波長に最も近い吸収極大が、記録再生
光波長よりも６０ｎｍ以上短波長側にあること。
（５）化合物Ｂの主減量開始温度が、色素Ａの主減量開始温度の±１００℃以内にあること。
但し、主減量過程とは１５％以上の減量を伴う減量過程をいい、色素Ａと化合物Ｂともに、主減量過程を１つ又は２つ有する。
主減量過程が２つ存在する場合には、「主減量過程での温度上昇に対する減量の傾き」又は、「主減量過程での減量の傾き」とは２つの主減量過程のうち傾きの大きい方の主減量過程をいい、「主減量過程での減量が総重量」とは２つの主減量過程のそれぞれでの減量の合計値をいう。
【請求項２】
記録再生光波長が６００〜７００ｎｍであり、色素Ａに対す
る化合物Ｂの重量比が９０：１０〜７０：３０であることを特徴とする請求項１
に記載の光記録媒体の製造方法。
【請求項３】
基板の案内溝のトラックピッチが０．７〜１．０μｍであり
、溝深さが１００ｎｍ〜２００ｎｍで、溝幅（溝深さが半分になるところの溝幅
）が０．３〜０．４μｍであることを特徴とする請求項１〜２のいずれか１項に
記載の光記録媒体の製造方法。
【請求項４】
化合物Ｂが、下記一般式〔１〕または〔２〕で示される構造
式であらわされる有機色素であることを特徴とする請求項１〜３のいずれか１項
に記載の光記録媒体の製造方法。
【化１】
2005170045.tif 000019
（式中、Ｘ＝ＣＨ3、Ｃ（ＣＨ3）3、Ｃ2Ｈ5、Ｃ3Ｈ7、Ｃ4Ｈ9等の炭素数１〜７のアルキ
ル基、分岐アルキル基、シクロアルキル基、ＳＲ3、ＯＲ3（Ｒは炭素数１から７の置換基を有していても構わないアルキル基、分岐アルキル基、シクロアルキル基を表す）であり
、Ｙは、ヒドロキシル基、スルホン酸誘導基であり、Ｚは、水素原子、ハロゲン原子、アルコキシ基であり、Ｒ1、Ｒ2は、炭素数１〜６のアルキル基、分岐アルキル基であり、Ｍ2+は、ニッケル、銅、コバルトの２価のイオンを示す。）
【化２】
2005170045.tif 000020
（式中、Ｘ＝ＣＨ3、Ｃ（ＣＨ3）3、Ｃ2Ｈ5、Ｃ3Ｈ7、Ｃ4Ｈ9等の炭素数１〜７のアルキ
ル基、分岐アルキル基、シクロアルキル基を表し、Ｙは、ヒドロキシル基であり、Ｚは、水素原子、ハロゲン原子、アルコキシ基であり、Ｒ1、Ｒ2は、炭素数１〜６のアルキル基、分岐アルキル基であり、Ｍ2+は、ニッケル、コバルト、銅の２価のイオンを示す。）
【請求項５】
金属反射層が銀を主成分とすることを特徴とする請求項１〜４のいずれか１項に記載の光記録媒体の製造方法。
【請求項６】
保護層が紫外線硬化樹脂である請求項１〜５のいずれか１項
に記載の光記録媒体の製造方法。
【発明の詳細な説明】
【技術分野】
【０００１】
本発明は光記録媒体に関し、レーザー光により記録できる光記録媒体の製造方法に関する。
【背景技術】
【０００２】
近年、高密度記録のため、レーザー光の発振波長の短波長化が注目され、７８０ｎｍ、８３０ｎｍよりも短波長のレーザー光で記録再生可能な光記録媒体が求められている。かかる状況においては、さまざまな記録媒体があるが、その中で、有機色素系光記録媒体は安価でプロセス上容易であるという特長を有する。
このような短波長用途の有機色素媒体の色素としては、シアニン等が提案されており、特許文献１、特許文献２、特許文献３、特許文献４、特許文献５等がある。記録部では、７８０ｎｍでのＣＤ−Ｒと同様に、色素の熱分解による光学定数と膜厚の減少と基板の軟化による変形等が生じていると考えられる。
【０００３】
【特許文献１】特開平６−３３６０８６号公報
【特許文献２】特開平７−１６１０６８号公報
【特許文献３】特開平７−２６２６０４号公報
【特許文献４】特開平７−１２５４４１号公報
【特許文献５】特開平７−２６６７０５号公報
【発明の開示】
【発明が解決しようとする課題】
【０００４】
上記の従来技術においては、記録時に、色素の分解のみか、基板の変形の両方により記録変調度を得ているが、記録部の変形が大きく、溝上記録の場合には隣接の溝間部に及ぶ大きなビットが形成されるため、クロストークが問題となる。
【課題を解決するための手段】
【０００５】
本発明者らは、高密度記録を実現されるために良好な微小記録部を形成しうる媒体を鋭意検討した結果、本発明に到達した。
本発明の要旨は、透明基板上に、少なくとも、有機色素を含有する記録層、金属反射層、保護層の順に積層した光記録媒体において、記録層が下記の（１）〜（４）の条件を満たす、含金属アゾ系色素である主成分色素Ａと、化合物Ｂとを混合して形成されることを特徴とする光記録媒体の製造方法に存する。
【０００６】
（１）色素Ａが、窒素中で１０℃／分で昇温した熱重量分析で、主減量過程での温度上昇に対する減量の傾きが０．５％／℃〜３％／℃で、かつ、主減量過程での減量が総重量の４０％〜５５％であるか、あるいは、主減量過程での減量の傾きが３％／℃〜４．１５％／℃で、かつ、主減量過程での減量が総重量の３０％以上５０％未満であること。
（２）化合物Ｂが、窒素中で１０℃／分で昇温した熱重量分析で、主減量過程での減量の傾きが１０％／℃以上であり、かつ、主減量過程での減量が総重量の５５％以上であること。
（３）色素Ａの、溶液でのモル吸光係数εが５万以上の吸収で、透明基板上の膜の状態での記録再生光波長に最も近い分光吸収極大が、記録再生光波長よりも４０〜６０ｎｍ短波長側にあること。
（４）化合物Ｂの膜としての記録再生光波長に最も近い吸収極大が、記録再生光波長よりも６０ｎｍ以上短波長側にあること。
（５）化合物Ｂの主減量開始温度が、色素Ａの主減量開始温度の±１００℃以内にある
こと。
但し、主減量過程とは１５％以上の減量を伴う減量過程をいい、色素Ａと化合物Ｂともに、主減量過程を１つ又は２つ有する。
主減量過程が２つ存在する場合には、「主減量過程での温度上昇に対する減量の傾き」又は、「主減量過程での減量の傾き」とは２つの主減量過程のうち傾きの大きい方の主減量過程をいい、「主減量過程での減量が総重量」とは２つの主減量過程のそれぞれでの減量の合計値をいう。
【発明の効果】
【０００７】
本件の製造方法によれば、記録層を構成する母体色素Ａの熱特性と光学特性、及び、添加物の熱特性と光学特性が本件の条件を満たすため、反射率が高く、良好な短ビットを形成する短波長記録に好適な光記録媒体を得ることができる。
【発明を実施するための最良の形態】
【０００８】
本発明における記録層は、記録用のレーザー光を吸収することによる昇温で減量し、膜厚が減少し、光学特性が変化することにより、戻り光の位相が変化し、反射率が変化したところを記録部とするものである。
【０００９】
本発明において、透明基板としてはポリカーボネート、ポリメタクリレート、非晶質ポリオレフィン等の樹脂やガラス等の公知のものが用いられ、サーボ用の案内溝を有している。その溝は、深さは、通常１００〜２００ｎｍ、好ましくは、１４０〜１８０ｎｍで、溝幅は、通常０．３〜０．４μｍ、トラックピッチは、通常０．７〜１．０μｍであり、溝形状はＵ字溝が好ましい。溝の深さは、１００ｎｍ未満の場合には、記録時に十分な変化がおきず、十分な記録変調度が得られない場合がある。２００ｎｍを越えると、溝部の溝間部の反射率差が大きすぎるため、溝上記録の場合には反射率が低くなりすぎるので良くない。溝幅は、０．３μｍ未満には十分なトラッキングエラー信号振幅を得ることが困難となる恐れがある上に、基板の溝転写率が低くなるため好ましくない。また、０．４μｍを越える溝幅の場合には、記録した時に記録部が横に広がりやすくなるので好ましくない。トラックピッチは、高容量化の用途には、０．７〜１．０μｍが好ましい。なお、溝形状は、１μｍピッチの場合には、Ｈｅ−Ｃｄレーザーによる光学測定により求め、それよりもトラックピッチが狭い場合には、ＳＴＭやＡＦＭでプロファイルを測定して求める。なお本件に関しては、ＳＴＭで求めた。
【００１０】
記録層は、通常、有機色素等をエタノール、３−ヒドロキシ−３−メチル−２−ブタノン、ジアセトンアルコール、フッ素系アルコール等の溶媒に溶かした溶液をスピンコートして得られる。この溶媒としては、沸点が１００〜１５０℃である溶媒で屈折率ｎが３以上のフッ素系アルコール、すなわち、１Ｈ，１Ｈ，３Ｈ−テトラフルオロプロパノール、１Ｈ，１Ｈ，５Ｈ−オクタフルオロペンタノール、１Ｈ，１Ｈ，３Ｈ−ヘキサフルオロブタノール等が好ましく用いられる。沸点が１００℃未満の場合には、スピンコート時に溶媒が速く気化するため、ディスクの半径４０ｍｍより外周側に塗布液がゆきつかず、半径方向の膜厚分布が極めて大きくなり、良好な特性が得られないことがあるので好ましくない。また、沸点が１５０℃を越える場合には、蒸発に時間がかかる上に、膜中に溶媒が残留しやすく、この様な場合には、良好な記録ジッターが得られないことが多いので好ましくない。膜厚は溝部で６０〜１８０ｎｍ程度が好ましい。６０ｎｍ未満では薄すぎて良好な記録感度が得られない恐れがある。また、１８０ｎｍを越えると、記録部の横方向、スキャン方向への変形が大きくなるため、クロストークやジッターが大きくなるため好ましくない。また、塗布膜の溝深さが５０〜１８０ｎｍであり、Ｕ字型であることが好ましい。この溝深さが５０ｎｍ未満であると、トラッキングエラー信号振幅が十分に得られなくなり、また、１８０ｎｍを越える場合には溝部の膜厚が薄すぎるため、十分な記録変調度が得られない恐れがある。
【００１１】
光学記録に用いられる有機色素としては、フタロシアニン系色素、シアニン色素、含金属アゾ系色素や、ジベンゾフラノン系、含金属インドアニリン等が提案されているが、記録層を構成する有機色素の熱的特性は記録特性に大きく影響する。短波長用途として充分な特性を得るためには、熱重量分析における、主減量過程での減量が、温度に対してシャープであることが必要である。なぜならば、主減量過程の反応により、有機色素膜は分解し、膜厚の減少と光学定数の変化をおこす。その結果、光学的な意味でのビット（記録部）が形成される。この時、主減量が温度に対して緩慢である場合、すなわち、広い温度範囲にわたって減量が起こる場合には、記録層の光学変化と膜厚の変化が広い領域にわたって形成されることになる。高密度対応のビット長記録の場合にはビット同志が重なりあうためジッター、ビットの分解能が悪くなり、極めて不利である。それ故、温度に対して、急峻な減量を起こす色素が求められるのである。減量の過程が２段階になっている色素を用いた場合も、同様な理由で不利である。しかしながら、様々な骨格の有機色素の中で、減量の傾きが２０％／℃以上のものは多くなく、さらに、その色素単独で良好な記録特性を得るためには満たすべき光学特性条件があり、この両面を満たす色素はさらに希少なものとなる。そこで本発明は、光学定数は色素Ａで満たし、色素Ａの熱特性の不足分を化合物Ｂで補う。
【００１２】
色素Ａの満たすべき条件の１つとして、溶液でのモル吸光係数εが５万以上の吸収のうちで最も長波長側の吸収に対応する、透明基板上の膜の状態での記録再生光波長に最も近い短波長側の分光吸収極大が、記録再生光波長よりも４０〜６０ｎｍ短波長側であることがある。さらに、膜の屈折率ｎが記録再生光波長±５ｎｍで２〜３であり、消衰係数ｋが０．０３〜０．１５である色素が好ましい。また色素Ａの熱特性は、窒素中で１０℃／分で昇温した熱重量分析で、主減量過程での温度に対する減量の傾きが０．５〜３％／℃で、かつ、その過程での減量が総重量の４０％〜５５％であるか、あるいは、主減量過程での温度に対する減量の傾きが３〜４．１５％／℃で、かつ、主減量過程での減量が総重量の３０％以上５０％未満である。この範囲をはずれると、いかに良好な化合物Ｂを添加しても効力が発揮されず、十分な記録特性の改善が得られない。色素Ａとしては上記減量の傾きがより大きく、かつ、減量％がより大きいものほど、本件の目的でのディスクとして良好な記録特性が得られる可能性が大きい。また、主減量開始温度は２００℃〜３４０℃が好ましい。なお、本発明では、いくつかの減量過程のうちで減量が１５％以上の過程を主減量過程と呼ぶ。
【００１３】
一方、化合物Ｂは、膜としての分光吸収極大が、記録再生光波長よりも６０ｎｍ以上短波長側であれば良い。化合物Ｂがかかる条件を満たせば、化合物Ｂを混ぜて記録膜を形成した場合、色素Ａの光学的効果を阻害せずにすむ。すなわち、ディスクの反射率を低下させたり、記録信号振幅が十分得られなかったりする心配がなくなる。また、化合物Ｂの満たすべき熱特性は、窒素中で１０℃／分で昇温した熱重量分析で、主減量過程での減量の傾きが１０％／℃以上であり、かつ、主減量過程での減量が総重量の５５％以上であればよい。化合物Ｂの主減量開始温度は、色素Ａよりも高くても低くても良いが、色素Ａのそれよりも±１００℃以内であることが好ましい。この範囲をはずれると、化合物Ｂの効果が得られない恐れがある。なお、化合物Ｂは、その主減量過程で、発熱しても吸熱してもよい。化合物Ｂの減量の傾き、減量％について、上記範囲をはずれると、添加物としての化合物Ｂの効果が発揮されない。
【００１４】
本発明において、減量の傾きは、以下の如くして求める。（図１を参照。）
質量Ｍ０  の有機色素を窒素中で１０℃／分で昇温する。昇温に従って、質量は当初微量ずつ減少し、ほぼ直線ａ−ｂの減量線を描き、ついで急激に減量し始め、１５％以上の減量をほぼ直線ｄ1−ｄ2に沿って減量する。これが主減量過程であり、主減量開始温度は、Ｔ1のことである。その後、ほぼ直線ｃ−ｃで示される減量過程におちつく。直線ｄ1−
ｄ2と直線ｃ−ｃとの交点における温度をＴ2、重量をｍ2とし、初期重量をｍ1とすれば、ここでいう減量の傾きとは、
【００１５】
【数１】
2005170045.tif 000002
【００１６】
で示される値で、総重量に対する減量％は、
【００１７】
【数２】
2005170045.tif 000003
【００１８】
で示される値である。なお、図２に示されるような場合には、主減量過程の減量
の傾きは
【００１９】
【数３】
2005170045.tif 000004
【００２０】
とし、総重量に対する減量％は、
【００２１】
【数４】
2005170045.tif 000005
【００２２】
で示される値とする。
さらに、色素Ａに対する化合物Ｂの重量比は、９０：１０〜７０：３０が好ましい。色素Ａの具体例としては、次の色素が挙げられる。
【００２３】
【化３】
2005170045.tif 000006
【００２４】
【化４】
2005170045.tif 000007
【００２５】
【化５】
2005170045.tif 000008
【００２６】
【化６】
2005170045.tif 000009
【００２７】
化合物Ｂとしては例えば次の化合物が挙げられる。
【００２８】
【化７】
2005170045.tif 000010
【００２９】
【化８】
2005170045.tif 000011
【００３０】
【化９】
2005170045.tif 000012
【００３１】
金属反射層は、記録層を透過したレーザー光を効率良く反射する金属膜であり
、６００ｎｍ〜７００ｎｍで反射率が低下しないために、記録再生波長±５ｎｍ
の波長領域の光の屈折率が０．１〜０．２、消衰係数ｋが３〜５であるものが好
ましい。好ましい金属反射膜として、金を主成分とした金属反射膜や、銀を主成
分とした金属反射膜が例示できる。特に銀を主成分とした金属反射膜が好ましい
。また、対候性の向上のために、銀に、ロジウム、パラジウム、白金、チタン、
モリブデン、ジルコニウム、タンタル、タングステン、バナジウム等の添加元素
を５原子％以下の範囲で加えてもよい。金属反射層の膜厚は、好ましくは８０ｎ
ｍ以上で、記録層の変形を抑制しすぎたり、記録感度を悪化させすぎない程度の
膜厚が好ましい。
【００３２】
本発明の光学記録媒体においては、反射層の上に保護層を積層し、記録部の金
属反射層の穴の発生を防止したり、変形の非対称性を抑制する効果を有している
。保護層としては紫外線硬化接続が好ましい。また、通常は、１μｍ以上、好ま
しくは３μｍ以上の膜厚にして、酸素による硬化抑制等がおこらないようにする
。
【実施例１】
【００３３】
溝深さ１８０ｎｍ、溝幅（溝の半値幅）０．３７μｍ（０．９μｍピッチ）の
Ｕ字案内溝を有するポリカーボネート基板上に下記構造式〔３〕
【００３４】
【化１０】
2005170045.tif 000013
【００３５】
で示される含金属アゾ色素０．０４９５ｇ（以下色素Ａ１と称する）と、下記構
造式〔４〕
【００３６】
【化１１】
2005170045.tif 000014
【００３７】
で示される含金属アゾ色素０．００５５ｇ（以下化合物Ｂ１と称する）をオクタ
フルオロペンタノール（ＯＦＰ）５ｇに溶解し（色素Ａ１：化合物Ｂ１＝９０：
１０）、８００ｒｐｍでスピンコートし、８０℃のオーブンで１時間アニール処
理し、記録層とした。この色素Ａ１の減量特性は図１に示されるタイプであり、
主減量過程での総減量が３４％で、温度差が８．２℃で、減量の傾きは４．１５
％／℃であった（主減量開始温度は２４７℃）。また、化合物Ｂ１の減量特性は
、図３に示されるものであり、極めて急峻な減量の傾き、大きな減量％を示し、
主減量過程での総減量が５８％で、温度差が３．１℃で、減量の傾きは１８．７
％／℃であった（主減量開始温度は２４２℃）。主減量過程では、発熱性を示し
た。なお、熱重量分析はセイコー電子工業製の示差熱天秤（「ＳＳＣ５２００Ｈ
」シリーズ「ＴＧ−ＤＴＡ−３２０」）を用いて測定した。
【００３８】
この記録層の上に金を１００ｎｍの厚さだけスパッタし、その上にＵＶ硬化樹
脂（大日本インキ製「ＳＤ−３１８」）を約３μｍスピンコートして紫外線ラン
プで硬化してディスクを作製した。このディスクを６８０ｎｍの半導体レーザー
評価機（開口数ＮＡ＝０．６）で、線速３ｍ／ｓで溝上に記録したところ、再生
パワー０．７ｍＷ、記録周波数３ＭＨｚ、ｄｕｔｙ比２５％、記録パワー１０ｍ
ＷでＣ／Ｎ５５ｄＢ、変調度４０％、反射率６０％であった。さらに記録パワー
を変化させ、ＣＤ−Ｒの４倍速ＥＦＭ信号（ｎ−１）Ｔを入力し、４．８ｍ／ｓ
、４．０ｍ／ｓ、３．８ｍ／ｓの線速度で記録したところ（以下、ＥＦＭ信号特
性、という）、すべての線速度で３Ｔ記録部のジッターが最小値で６ｎｓという
、ビット間の良好な分解能が得られた（最短マーク長０．６６μｍ）。以下では
、この線速度の範囲で最も厳しい３．８ｍ／ｓの線速度での最短マーク長（３Ｔ
信号に相当するもの）が、如何に計算値に近く小さい値であるか、そのジッター
がいかに小さいかで、その分解能を判断できる。この実測マーク長が計算値に近
く短いほど、さらに、そのジッターが小さいほど、高密度記録で良好な特性を示
すということである。なお、記録膜の膜厚は約１２０ｎｍであり、塗布膜の溝深
さはＳＴＭで１４０ｎｍのＵ字型であった。色素Ａ１の膜の吸収極大（εが９万
）は６１９ｎｍであり、化合物Ｂ１の膜としての吸収極大は５４７ｎｍであった
。
【００３９】
実施例２〜８、比較例１〜６
以下の実施例、比較例、参考例で用いた基板、ＵＶ硬化樹脂層はすべて実施例１と同様であり、実施例４を除いては反射層が金１００ｎｍであり（実施例４は、銀１００ｎｍ）、記録条件はすべての例で全く同様とし、色素Ａと化合物Ｂを表−２のとおりに変更した。本件のすべての例において、３ｍ／ｓ、３ＭＨｚ、ｄｕｔｙ比２５％での記録において、Ｃ／Ｎは５３ｄＢ以上、記録変調度４０％以上であった。また、各ディスクの反射率は４０％〜６０％であった。表−１に各例の色素Ａと化合物Ｂの膜の吸収極大と熱特性の値を示し、表−２に各例のＡとＢの比率、記録層の膜厚、３．８ｍ／ｓでのＥＦＭ記録の３Ｔジッターの最小値と、その時のマーク長（ビット長）の値を示す。なお、各例で用いた色素Ａと化合物Ｂの構造式を以下に示し、化合物Ｂの熱特性を示す示差熱天秤のチャートを図３〜図８に示す。表−２に示すように、熱特性の良好な色素を母体（色素Ａ）とするほど、最短マーク長が小さくなり、さらに、そのジッターも小さくなり、高密度記録媒体としての特性のよりいっそうの向上が期待できる。
【００４０】
【化１２】
2005170045.tif 000015
【００４１】
【化１３】
2005170045.tif 000016
【００４２】
【表１】
2005170045.tif 000017
【００４３】
【表２】
2005170045.tif 000018
【産業上の利用可能性】
【００４４】
本発明によれば、記録層を構成する母体色素Ａの熱特性と光学特性、及び、添加物の熱特性と光学特性が本件の条件を満たすため、反射率が高く、良好な短ビットを形成する短波長記録に好適な光記録媒体を得ることができる。
【図面の簡単な説明】
【００４５】
【図１】有機色素の主減量過程、主減量過程の総減量、減量の傾きを求める方法を説明するための示差熱天秤のチャート図。
【図２】図１と異なる、有機色素の主減量過程、主減量過程の総減量、減量の傾きを求める方法を説明するための示唆熱天秤のチャート図。
【図３】化合物Ｂ１の減量特性を示す示差熱天秤のチャート図。
【図４】化合物Ｂ２の減量特性を示す示差熱天秤のチャート図。
【図５】化合物Ｂ３の減量特性を示す示差熱天秤のチャート図。
【図６】化合物Ｂ４の減量特性を示す示差熱天秤のチャート図。
【図７】化合物Ｂ５の減量特性を示す示差熱天秤のチャート図。
【図８】化合物Ｂ６の減量特性を示す示差熱天秤のチャート図。
【図１】
2005170045.tif 000021
【図２】
2005170045.tif 000022
【図３】
2005170045.tif 000023
【図４】
2005170045.tif 000024
【図５】
2005170045.tif 000025
【図６】
2005170045.tif 000026
【図７】
2005170045.tif 000027
【図８】
2005170045.tif 000028